(57)【要約】【課題】本発明は、かかる技術的背景に鑑みてなされたものであって、建築物や、鉄道車両、バス等の乗物の出入口部に敷設する凹凸形状のある滑り止めマットにおいて、エンボス加工によって発現しうる基材層の裏面側の凹凸差を無くし、粘着剤層との間に空気が入り込むことがなく、床材との接着強度を確保したオレフィン系樹脂製の滑り止めマットを提供することを目的とする。【解決手段】オレフィン系樹脂組成物からなる基材層に粘着剤層が積層されてなる滑り止めマットであって、基材層の表面に連続する凹凸エンボスが施され、且つ基材層の裏面の凹凸差が２００μｍ以下で、前記基材層裏面から基材層表面の凸部までの厚さが３．０ｍｍ以下とすることによって、粘着剤層との間に空気が入り込むことがなく、床材との接着強度を確保したオレフィン系樹脂製の滑り止めマットを得る。【選択図】        図１
2009131350.tif 000002
【特許請求の範囲】
【請求項１】
オレフィン系樹脂組成物からなる基材層に粘着剤層が積層されてなる滑り止めマットにおいて、基材層の表面に連続する凹凸エンボスが施され、且つ基材層の裏面の凹凸差が２００μｍ以下であって、前記基材層裏面から基材層表面の凸部までの厚さが３．０ｍｍ以下であることを特徴とする滑り止めマット。
【請求項２】
前記凹凸エンボスの凸部と凹部の高さの差が０．５〜２．０ｍｍであることを特徴とする請求項１に記載の滑り止めマット。
【請求項３】
前記粘着剤層の厚みが１００〜２００μｍであって、滑り止めマットを剥がすときの剥離強度が２０Ｎ／２５ｍｍ以上であることを特徴とする請求項１又は２に記載の滑り止めマット。
【請求項４】
前記滑り止めマットが透明であって、床面が滑り止めマットを透して見えることを特徴とする請求項１乃至３のいずれかに記載の滑り止めマット。
【請求項５】
オレフィン系樹脂組成物からなる基材層に粘着剤層が積層されてなる滑り止めマットの製造方法において、基材層に予熱を与え、基材層の表面にエンボス加工を行うときに基材層裏面側に離型シートを挿入し、エンボス加工後に前記離型シートを剥がし取ることを特徴とする滑り止めマットの製造方法。
【発明の詳細な説明】
【技術分野】
【０００１】
この発明は、建築物や、鉄道車両、バス等の乗物の出入口部等で使用される滑り止めマット及びその製造方法に関するものである。
【背景技術】
【０００２】
従来から、建築物や、鉄道車両、バス等の乗物の出入口部には、凹凸の表面形状をした塩化ビニル樹脂（ＰＶＣ）や加硫ゴムからなる滑り止めマットが多く採用されている。これらは、一定の性能を発揮するうえに、加工が容易で経済的にも優れた床材とされている。
【０００３】
しかしながら、ＰＶＣ製の床材は火災時において、多量の発煙と共に塩化水素等の有毒ガスを発生することから、火災にみまわれた避難者がこれら有毒ガス等を吸引し、生命の危機にさらされてしまう等の問題や、また廃棄時に焼却する場合には、その強い酸化作用によって、焼却施設の損傷を早めてしまうだけでなく、適切でない焼却処理によっては、有害なダイオキシンを発生させ環境汚染をもたらすという問題があった。
【０００４】
そこで、近年ではＰＶＣ材料に代えて、燃焼時に有毒ガスの発生が少ない、エチレンー酢酸ビニル共重合体、ポリプロピレン樹脂、ポリエチレン樹脂、エチレン−ビニルアルコール共重合樹脂、ポリエステル樹脂等のポリオレフィン系樹脂製の床材が多く使われるようになっている。
【０００５】
また、加硫ゴムからなる滑り止めマットも、滑り止めとしては確かな性能を発揮するものではあるが、汚れ易くまた汚れが取れにくいことから、濃色に着色せざるをえず、意匠的に限定され好ましいものではなかった。
【０００６】
特許文献１においては、凹凸形状のある床材として、任意の帯状模様の表面上のみに凹凸模様を施した装飾性、意匠性に優れた床材が提案されている。また、出願人は特許文献２において、連続した凹凸形状のあるポリオレフィン系樹脂製の透明な滑り止めマットを開示している。しかしながら、いずれの発明も、エンボス加工によって発現しうる基材層の裏面側の凹凸面については述べておらず、裏面側の凹凸面に粘着剤が均一に積層されず、積層面に空気を含んだり、床材との確実な接着強度が得られなくて改善が求められていた。
【特許文献１】特開平６−１７１０５６号報
【特許文献２】特願２００６−２６５０３７
【発明の開示】
【発明が解決しようとする課題】
【０００７】
本発明は、かかる技術的背景に鑑みてなされたものであって、建築物や、鉄道車両、バス等の乗物の出入口部に敷設する凹凸形状のある滑り止めマットにおいて、エンボス加工によって発現しうる基材層の裏面側の凹凸差を無くし、粘着剤層との間に空気が入り込むことがなく、床材との接着強度を確保したオレフィン系樹脂製の滑り止めマットを提供することを目的とする。
【課題を解決するための手段】
【０００８】
上記目的を達成するために、本発明は以下の手段を提供する。
【０００９】
［１］オレフィン系樹脂組成物からなる基材層に粘着剤層が積層されてなる滑り止めマットにおいて、基材層の表面に連続する凹凸エンボスが施され、且つ基材層の裏面の凹凸差が２００μｍ以下であって、前記基材層裏面から基材層表面の凸部までの厚さが３．０ｍｍ以下であることを特徴とする滑り止めマット。
【００１０】
［２］前記凹凸エンボスの凸部と凹部の高さの差が０．５〜２．０ｍｍであることを特徴とする前項１に記載の滑り止めマット。
【００１１】
［３］前記粘着剤層の厚みが１００〜２００μｍであって、滑り止めマットを剥がすときの剥離強度が２０Ｎ／２５ｍｍ以上であることを特徴とする前項１又は２に記載の滑り止めマット。
【００１２】
［４］前記滑り止めマットが透明であって、床面が滑り止めマットを透して見えることを特徴とする前項１乃至３のいずれかに記載の滑り止めマット。
【００１３】
［５］オレフィン系樹脂組成物からなる基材層に粘着剤層が積層されてなる滑り止めマットの製造方法において、基材層に予熱を与え、基材層の表面にエンボス加工を行うときに基材層裏面側に離型シートを挿入し、エンボス加工後に前記離型シートを剥がし取ることを特徴とする滑り止めマットの製造方法。
【発明の効果】
【００１４】
本発明の滑り止めマットは、オレフィン系樹脂組成物からなる滑り止めマットであるので、燃焼時有害ガスの発生がなく、しかも汚れにくいので長く使用することができ、廃棄時は安全に焼却処分することができる。また、連続する凹凸エンボスが施されているので、優れた滑り止め効果を発揮し、掃除もし易い。また、基材層の厚さを３．０ｍｍ以下としているので、歩行者が滑り止めマットの端で躓くことのない安全な滑り止めマットとすることができる。さらに基材層の裏面の凹凸差が２００μｍ以下であるので、粘着剤層を積層するときに、基材層と粘着剤層との間に空気が入り込むことがなく、床材との接着強度を確保することができる。
【００１５】
また、［２］の発明では、前記凹凸エンボスの凸部と凹部の高さの差が０．５〜２．０ｍｍであるので、十分な滑り止め効果を得ることができる。
【００１６】
さらに、［３］の発明では、粘着剤層の厚みが１００〜２００μｍであるので、オレフィン系樹脂組成物からなる滑り止めマットの基材層に強く接着することができ、粘着剤層内で材料破壊することもない粘着剤層とすることができる。また、滑り止めマットを剥がすときの剥離強度が２０Ｎ／２５ｍｍ以上であるので、被着体となる床材とも十分な接着力を得ることができる。
【００１７】
［４］の発明では、前記滑り止めマットが透明で、床面が滑り止めマットを透して見えるので、滑り止めマットの下側の床材の意匠をそのまま生かすことができる。
【００１８】
［５］の発明では、オレフィン系樹脂組成物からなる基材層に粘着剤層が積層されてなる滑り止めマットの製造方法において、基材層に予熱を与え基材層の表面にエンボス加工を行うときに、基材層裏面側に離型シートを挿入し、エンボス加工後に前記離型シートを剥がし取るようにして滑り止めマットを製造するので、エンボス加工を施しても基材層の裏面の凹凸差が２００μｍ以下となり、粘着剤層を積層するときに、基材層と粘着剤層との間に空気が入り込むことがなく、床材との接着強度を確保することのできる滑り止めマットの製造方法とすることができる。
【発明を実施するための最良の形態】
【００１９】
以下、図面を参照して更に詳しく説明する。図１は、本発明の一実施形態を示す滑り止めマット１を示す模式的断面図であり、２は基材層、３は粘着剤層、４は粘着剤層を保護するために積層する離型材層を示している。本発明の滑り止めマットはオレフィン系樹脂組成物からなっており、透明で、基材層表面に連続した凹凸形状（凹凸差０．５〜２．０ｍｍ）の加工が施されていて、一定以上の滑り抵抗値を有する滑り止めマットとしている。（滑り抵抗値とは、ＪＩＳ  Ａ  １４５４のＣ．Ｓ．Ｒ値（Ｃｏｅｆｆｉｃｉｅｎｔ  ｏｆ  Ｓｌｉｐ  Ｒｅｓｉｓｔａｎｃｅ）で、０．５以上を合格とした。）凹凸差が０．５ｍｍを下回るようなものでは、十分な滑り抵抗値を得ることができない。また、凹凸差が２．０ｍｍを上回ると凹部の厚さが薄くなることから、滑り止めマットとしての強度が不足し好ましくない。
【００２０】
前記基材層裏面から基材層表面の凸部までの厚さは、薄いほど歩行時に違和感を感じることはないが、３．０ｍｍ以下であることが好ましい。３．０ｍｍを超えると、滑り止めマットの端に歩行者の靴等が引っかかることが多くなる。
【００２１】
凹凸の形状としては特に限定しないが、矩形であったり、畝状やノコギリ状であってもかまわない。また、谷に溜まった土や砂などの汚れを端まで移動して取り除きやすくするには、凹凸形状の谷と山の高さは一定で巾方向に平行で直線的に連続しているのが好ましい。
【００２２】
本発明の基材層の裏面の凹凸差が２００μｍ以下とする滑り止めマットの凹凸の製造方法は、図２のように予熱ロール７と加熱ロール１１で基材層２をガラス転移点以上に加熱し、エンボスロール８（金属製）と押さえロール９（ゴム製）の間を通過させて凹凸形状の加工を施すが、このとき、基材層２の裏面側と押さえロール９間に離型シート１２を挿入することにより基材層２の裏面の平坦なものが得られ、その後、離型シート１２を巻き取っている。
【００２３】
離型シート１２を挿入しない通常の加工方法では、基材層２の厚みが３．０ｍｍ以下で、直線的に連続した凹凸形状を付与する場合には、図１に示すように、基材層２の表面側の影響を受けて裏面側に５００μｍ程度の凹凸差１０が発生することは避けることはできなかった。押さえロール９を金属製にして基材層裏面を平滑な面とすることは可能であるが、金属同士のローラーを押さえあって加工することは難易度が高く通常は行わない方法である。そこで、本発明の方法では、基材層２の裏面側と押さえロール９間に離型シート１２を挿入することにより、押さえロール９表面が硬なることにより、押さえつけられた基材層２の樹脂が押さえロール９側に押し込まれるのを防ぐことから基材層２の裏面が凹凸差２００μｍ以下の平滑な面に加工されるものと思われる。
【００２４】
離型シート１２は特に限定されるものではなく、一般によく使われている樹脂製シートでもよいし、本発明の基材層と同じオレフィン系樹脂組成物からなるシートでもよい。離型シート１２の厚みは、基材層２の厚みの０．２〜１．０倍程度のものがよい。あまり薄くなると基材層２の裏面側に凹凸差が発生しやすくなり好ましくない。また、離型シート１２の弾性率は、基材層２の弾性率の０．８倍以上がよい。０．８倍未満では、離型シート１２が柔らかくなり、基材層２の裏面の凹凸差１０をなくすことはできない。
【００２５】
また、本発明の粘着剤層３を形成する粘着剤は、特に限定されるものではないが、耐候性や透明性に優れるアクリル樹脂系粘着剤が好ましく用いられる。粘着剤を基材層の裏面に積層する方法は、予め離型材層４に粘着剤を塗り、乾燥させ、この離型材層付き粘着剤層に、基材層を積層する。また、粘着剤としては２液架橋型のものが、接着力が強く、また凝集力も強くベタツキも少なく好ましい。塗布量としては１００〜２５０ｇ／ｍ２（乾燥時）が好ましい。本発明の滑り止めマットを床材に貼着し、剥がすときの剥離強度としては、２０Ｎ／２５ｍｍ以上あり、被着体に糊残りのないことが望ましい。
【００２６】
粘着剤層３の厚みは、１００〜２００μｍであることが好ましい。１００μｍを下回ると粘着力が弱く、使用中に剥がれてしまうことがある。２００μｍを超えると、粘着力は良好であるが剥がすときに粘着剤層内の破壊が起こり、糊残りとなることから好ましくない。  
【００２７】
このようにして、凹凸形状の付けられた基材層２裏面に、離型材層付き粘着剤層を積層し、指定されたサイズに裁断して滑り止めマットとするものである。
【００２８】
オレフィン系樹脂組成物の樹脂としては、ポリプロピレン樹脂、ポリエチレン樹脂、ポリブテン樹脂、エチレン酢酸ビニル共重合体、エチレンメチルアクリレート、ポリスチレン樹脂等を例示でき、中でもポリプロピレン樹脂を主成分とするものが汚れにくく加工性もよく好適である。
【００２９】
滑り止めマットを構成するオレフィン系樹脂の主成分として、ポリプロピレン樹脂５０〜８０重量％とするのが好ましい。５０重量％を下回ると、汚染性、耐磨耗性に問題が発現する。８０重量％を超えると滑り止めマットは硬くなり施工がし難くなる。より好ましくは６０〜７５重量％がよい。また、前記オレフィン系樹脂組成物には、柔軟性を付与して施工性のよい滑り止めマットとするために、オレフィン系熱可塑性エラストマー系相容化樹脂を２０〜５０重量％添加している。より好ましくは２５〜４０重量％がよい。オレフィン系熱可塑性エラストマー系相容化樹脂としては、ポリプロピレン樹脂に微分散するエチレン・プロピレン共重合体の樹脂を挙げる事が出来る。
【００３０】
また、加工性を向上させるために、石油樹脂系の低分子量域の樹脂や熱可塑性オリゴマーや天然系樹脂を０〜１０重量％まで添加してもよい。石油樹脂系の低分子量域の樹脂としてはＣ５系石油樹脂、天然系樹脂としてはテルペン樹脂を挙げる事が出来る。
【００３１】
またその他顔料、染料などの着色剤や帯電防止剤、難燃剤、酸化防止剤、紫外線吸収剤、光安定剤などの薬剤を、本発明の効果をそこなわない範囲で添加することができる。
【実施例】
【００３２】
次に、この発明の具体的実施例について説明する。
＜実施例１＞
ポリプロピレン樹脂６５重量％、ＥＰＤＭ（エチレンプロピレンジエン三元共重合体）樹脂３０重量％（オレフィン系熱可塑性エラストマー系相容化樹脂）、テルペン樹脂（天然樹脂系の低分子量域の樹脂）５重量％を混合し、加熱溶融してカレンダー機にて１．８ｍｍ厚の基材層にした。その後、該基材層を１００℃の予熱ローラーと加熱ロールで加熱してから、表面が凹凸形状のエンボスロール（金属製）と押さえロール（ゴム製）の間を通過させ、同時に押さえロール側に離型シート（厚さ０．４ｍｍで基材層と同一構成の樹脂シート）を挿入してエンボス加工を行った。その後、直ちに離型シートを剥がして巻き取った。基材層表面の凹部の巾は２．５ｍｍ、凸部の巾が２．５ｍｍで凹凸の高さの差が１．０ｍｍで、基材層裏面から基材層表面の凸部までの厚さが２．２ｍｍ、基材層裏面の凹凸差は１００μｍの基材層を得た。さらに別の工程でアクリル系粘着剤（２液架橋型）を離型材層にナイフコーターで３００ｇ／ｍ２（Ｗｅｔ時）塗布した後に乾燥し、粘着剤層の厚みが１５０μｍの離型材層付き粘着剤層を得、前記基材層に離型材層付き粘着剤層を空気の入らないように貼り合わせた後、マットの形状に裁断し滑り止めマットを作製した。該滑り止めマットの透明性は十分で、剥離試験では、剥離強度は３５Ｎ／２５ｍｍであった。また、粘着剤層は、基材層裏面に着いて剥離され、被着体にほとんど残らないものであった。また、滑り抵抗値は、１．０で合格であった。
【００３３】
＜実施例２＞
実施例１において、離型材層にナイフコーターで２５０ｇ／ｍ２（Ｗｅｔ時）塗布した後に乾燥し粘着剤層の厚みが１２５μｍの離型材層付き粘着剤層を得た以外は実施例１と同様にして滑り止めマットを得た。該滑り止めマットの透明性は実施例１よりわずかに良好で、剥離試験では、剥離強度は２８Ｎ／２５ｍｍであった。また、粘着剤層は、基材層裏面に着いて剥離され、被着体に全く残らないものであった。
【００３４】
＜実施例３＞
実施例１において、エンボスロール（金属製）を交換して、基材層の凹凸の高さの差が１．６ｍｍ、基材層裏面から基材層表面の凸部までの厚さが２．６ｍｍ、基材層裏面の凹凸差は１７０μｍの基材層を得た。該滑り止めマットの透明性は実施例１と同様に良好で、剥離試験では、剥離強度は２８Ｎ／２５ｍｍであった。また、粘着剤層は、基材層裏面に着いて剥離され、被着体には残らないものであった。また、滑り抵抗値は、１．１０で合格であった。
【００３５】
＜比較例１＞
実施例１において、エンボス加工時に、予熱ローラーと過熱ロールで加熱した基材層をエンボスロールと押さえロールの間を通過させるときに離型シートを挿入しないで加工した以外は実施例１と同様にして滑り止めマットを得た。基材層裏面の凹凸差は３００μｍを越える基材層となり、基材層に離型材層付き粘着剤層を貼り合わせるときに空気を含んでいた。滑り止めマットの透明性は気泡があるため不十分で、剥離試験では、剥離強度は１５Ｎ／２５ｍｍであった。
【００３６】
＜比較例２＞
実施例１において、離型シートとして、厚さ０．２ｍｍで基材層と同一構成の樹脂シートを挿入してエンボス加工を行った以外は実施例１と同様にして滑り止めマットを得た。基材層裏面の凹凸差は２３０μｍとなり、基材層に離型材層付き粘着剤層を貼り合わせるときにわずかな空気を含んでいたため、滑り止めマットの透明性は不十分で、剥離試験では、剥離強度は１７Ｎ／２５ｍｍであった。
【００３７】
＜比較例３＞
実施例１において、エンボスロール（金属製）と押さえロール間の距離を調整し、凹凸の高さの差を０．３ｍｍとした以外は実施例１と同様にして滑り止めマットを得た。該滑り止めマットの透明性、剥離強度とも問題なかったが、滑り抵抗値は、０．４３で合格であった。
【００３８】
＜参考例１＞
実施例１において、押さえロールをゴム製から、基材層の裏面に梨地状の凹凸を付ける金属ロールに交換し、基材層裏面に梨地状凹凸形状の凹凸差を３０μｍとした以外は実施例１と同様にして滑り止めマットを得た。剥離試験では、剥離強度は３５Ｎ／２５ｍｍであった。また、粘着剤層は、基材層裏面について剥離され、被着体に残らないものであったが、ロール交換と調整に時間を費やし、非常にロスの多い方法であった。
【００３９】
＜参考例２＞
実施例１において、離型紙にナイフコーターで４２０ｇ／ｍ２（Ｗｅｔ時）塗布した後に乾燥し粘着剤層の厚みが２１０μｍの離型紙付き粘着剤層を得た以外は実施例１と同様にして滑り止めマットを得た。剥離試験では、剥離強度は４０Ｎ／２５ｍｍであったが、粘着剤層は、基材層裏面と被着体にそれぞれ残って剥離された。
【００４０】
なお、実施例１を燃焼させ、燃焼ガスを採取し、ガスクロマトグラフィーで定性分析したところ、塩素ガスや塩化水素ガスは検出されなかった。
【００４１】
＜剥離強度の評価方法＞
ＪＩＳ  Ａ  ５５３６に準拠し、剥離強度の測定をした。２０Ｎ／２５ｍｍ以上を合格とした。
【図面の簡単な説明】
【００４２】
【図１】本発明の一実施形態を示す模式断面図である。
【図２】本発明の製造工程の一実施形態を示す模式図である。
【符号の説明】
【００４３】
１    滑り止めマット
２    基材層
３    粘着剤層
４    離型材層
５    凸部
６    凹部
７    予熱ロール
８    エンボスロール
９    押さえロール
１０    基材層裏面の凹凸差
１１    加熱ロール
１２    離型シート
【図１】
2009131350.tif 000003
【図２】
2009131350.tif 000004